(57)【要約】【課題】環境負荷に悪影響を及ぼす成分を含まない上、適度に高い屈折率を維持しつつ、着色が少ない光学ガラスの提供。【解決手段】質量％で、ＳｉＯ２：３０％以上４７％以下、Ｂ２Ｏ３：０％以上１０％以下、Ｎａ２Ｏ：３％以上１２％以下、Ｌｉ２Ｏ：０％以上５％以下、ＣａＯ：０％以上３．８％以下、ＢａＯ：２８％以上４３％以下、ＺｎＯ：３％以上１６％以下、ＺｒＯ２：０％以上８％以下、Ｌａ２Ｏ３：０％以上１５％以下、の組成（但し、Ｓｂ２Ｏ３を考慮しない組成）を有し、ＰｂＯ及びＡｓ２Ｏ３、並びにＫ２Ｏを含まない、ことを特徴とする、光学ガラス。【選択図】なし【特許請求の範囲】
【請求項１】
質量％で、
ＳｉＯ２：３０％以上４７％以下、
Ｂ２Ｏ３：０％以上１０％以下、
Ｎａ２Ｏ：３％以上１２％以下、
Ｌｉ２Ｏ：０％以上５％以下、
ＣａＯ：０％以上３．８％以下、
ＢａＯ：２８％以上４３％以下、
ＺｎＯ：３％以上１６％以下、
ＺｒＯ２：０％以上８％以下、
Ｌａ２Ｏ３：０％以上１５％以下、
の組成（但し、Ｓｂ２Ｏ３を考慮しない組成）を有し、
ＰｂＯ及びＡｓ２Ｏ３、並びにＫ２Ｏを含まない、
ことを特徴とする、光学ガラス。
【請求項２】
屈折率（ｎｄ）が１．５８以上１．６６以下である、請求項１に記載の光学ガラス。
【請求項３】
着色度（λ８０）が３４以下である、請求項１又は２に記載の光学ガラス。
【請求項４】
ＭｇＯ、ＣａＯ、ＳｒＯ及びＢａＯの合計含有量におけるＢａＯの含有量の割合が、９１質量％以上である、請求項１〜３のいずれかに記載の光学ガラス。
【請求項５】
ＭｇＯ及びＳｒＯを含まない、請求項１〜４のいずれかに記載の光学ガラス。
【請求項６】
Ｓｂ２Ｏ３を外割りで１質量％以下含む、請求項１〜５のいずれかに記載の光学ガラス。
【請求項７】
光ファイバーのコア用ガラスである、請求項１〜６のいずれかに記載の光学ガラス。
【請求項８】
請求項１〜６のいずれかに記載の光学ガラスからなる、光学素子。
【発明の詳細な説明】
【技術分野】
【０００１】
本発明は、光学ガラス及び光学素子に関する。
【背景技術】
【０００２】
近年、ライトガイド、内視鏡、露光装置等の様々な製品において、高い透過率を有するガラスが利用されている。そして、これらのガラスの用途の中には、高い透過率を有しつつ、適度に高い屈折率、具体的には、屈折率（ｎｄ）がおよそ１．５８〜１．６６の範囲にあるものに、ニーズがあることがある。
【０００３】
そのようなニーズに合うガラスとして、例えば、特許文献１は、基本的にＳｉＯ２−Ｌａ２Ｏ３−ＢａＯ−ＲＯ−Ｒ’２Ｏ系（Ｒ＝Ｍｇ、Ｃａ、Ｓｒ、Ｚｎ及びＰｂ、Ｒ’＝Ｌｉ、Ｎａ及びＫ）からなるとともに、所定の組成とすることにより、短波長域における光線透過性に優れる、具体的には、透過率８０％を示す波長を１０ｎｍ単位で表す着色度が３５〜３６である光学ガラスが得られることを開示している。そして、この光学ガラスは、屈折率が、およそ上述した範囲内にある。
【先行技術文献】
【特許文献】
【０００４】
【特許文献１】特開昭６０−０４６９４５号公報
【発明の概要】
【発明が解決しようとする課題】
【０００５】
しかしながら、特許文献１に開示された光学ガラスは、実質的には、ＰｂＯ及びＡｓ２Ｏ３の少なくともいずれかを必須とすることで着色の低減を達成しているため、製造加工や使用の際に環境負荷に悪影響を及ぼすという問題があった。また、これらの光学ガラスに対しては、着色の更なる低減も望まれていた。
【０００６】
そこで、本発明は、上記の問題を有利に解決するもので、環境負荷に悪影響を及ぼす成分を含まない上、適度に高い屈折率を維持しつつ、着色が少ない光学ガラスを提供することを目的とする。また、本発明は、かかる光学ガラスを用いた、適度に高い屈折率を維持しつつ、着色が少ない光学素子を提供することを目的とする。
【課題を解決するための手段】
【０００７】
前記課題を解決するための手段としては、以下の通りである。即ち、本発明の光学ガラスは、質量％で、
ＳｉＯ２：３０％以上４７％以下、
Ｂ２Ｏ３：０％以上１０％以下、
Ｎａ２Ｏ：３％以上１２％以下、
Ｌｉ２Ｏ：０％以上５％以下、
ＣａＯ：０％以上３．８％以下、
ＢａＯ：２８％以上４３％以下、
ＺｎＯ：３％以上１６％以下、
ＺｒＯ２：０％以上８％以下、
Ｌａ２Ｏ３：０％以上１５％以下、
の組成（但し、Ｓｂ２Ｏ３を考慮しない組成）を有し、
ＰｂＯ及びＡｓ２Ｏ３、並びにＫ２Ｏを含まない、
ことを特徴とする。かかる光学ガラスは、環境負荷に悪影響を及ぼす成分を含まない上、適度に高い屈折率を維持しつつ、着色が少ない。
ここで、本明細書において「含まない」とは、意図して含有させない、即ち、実質的に含有しないことを意味する。
【０００８】
本発明の光学ガラスは、屈折率（ｎｄ）が１．５８以上１．６６以下であることが好ましい。
【０００９】
本発明の光学ガラスは、着色度（λ８０）が３４以下であることが好ましい。
【００１０】
本発明の光学ガラスは、ＭｇＯ、ＣａＯ、ＳｒＯ及びＢａＯの合計含有量におけるＢａＯの含有量の割合が、９１質量％以上であることが好ましい。
【００１１】
本発明の光学ガラスは、ＭｇＯ及びＳｒＯを含まないことが好ましい。
【００１２】
本発明の光学ガラスは、Ｓｂ２Ｏ３を外割りで１質量％以下含むことが好ましい。
【００１３】
本発明の光学ガラスは、光ファイバーのコア用ガラスとして好適に用いることができる。
【００１４】
また、本発明の光学素子は、本発明の光学ガラスからなることを特徴とする。かかる光学素子は、適度に高い屈折率を維持しつつ、着色が少ない。
【発明の効果】
【００１５】
本発明によれば、環境負荷に悪影響を及ぼす成分を含まない上、適度に高い屈折率を維持しつつ、着色が少ない光学ガラスを提供することができる。また、本発明によれば、かかる光学ガラスを用いた、適度に高い屈折率を維持しつつ、着色が少ない光学素子を提供することができる。
【発明を実施するための形態】
【００１６】
（光学ガラス）
以下、本発明の光学ガラスを具体的に説明する。
本発明の光学ガラスは、質量％で、
ＳｉＯ２：３０％以上４７％以下、
Ｂ２Ｏ３：０％以上１０％以下、
Ｎａ２Ｏ：３％以上１２％以下、
Ｌｉ２Ｏ：０％以上５％以下、
ＣａＯ：０％以上３．８％以下、
ＢａＯ：２８％以上４３％以下、
ＺｎＯ：３％以上１６％以下、
ＺｒＯ２：０％以上８％以下、
Ｌａ２Ｏ３：０％以上１５％以下、
の組成（但し、Ｓｂ２Ｏ３を考慮しない組成）を有し、ＰｂＯ及びＡｓ２Ｏ３、並びにＫ２Ｏを含まない、ことを特徴とする。
【００１７】
なお、本発明の光学ガラスは、着色を一層低減する観点から、Ｓｂ２Ｏ３を任意に含むとともに、質量％で、
ＳｉＯ２：３０％以上４７％以下、
Ｂ２Ｏ３：０％以上１０％以下、
Ｎａ２Ｏ：３％以上１２％以下、
Ｌｉ２Ｏ：０％以上５％以下、
ＣａＯ：０％以上３．８％以下、
ＢａＯ：２８％以上４３％以下、
ＺｎＯ：３％以上１６％以下、
ＺｒＯ２：０％以上８％以下、
Ｌａ２Ｏ３：０％以上１５％以下、
の組成（但し、Ｓｂ２Ｏ３を考慮しない組成）のみからなることが好ましい。
【００１８】
＜成分＞
まず、本発明において、光学ガラスの組成を上記の所定の範囲に限定した理由について説明する。なお、後述するＳｂ２Ｏ３以外の成分に関する「％」表示は、特に断らない限り、質量％を意味し、また、任意に含まれるＳｂ２Ｏ３を考慮せずに算出されるものとする。
【００１９】
［ＳｉＯ２］
ＳｉＯ２は、本発明の光学ガラスにおける必須成分であり、ガラスの網目構造を形成するとともに、ガラス形成時の結晶化を抑制し、ガラスの化学的耐久性を向上させることができる成分である。光学ガラスにおけるＳｉＯ２の割合が３０％未満であると、上述した結晶化の抑制及び化学的耐久性の向上の効果を十分に得ることができない。一方、光学ガラスにおけるＳｉＯ２の割合が４７％を超えると、ガラス融液の粘度が高くなり、溶融性が悪化するため、得られる光学ガラスの着色が増す虞がある。そのため、本発明の光学ガラスにおけるＳｉＯ２の割合は、３０％以上４７％以下とした。同様の観点から、本発明の光学ガラスにおけるＳｉＯ２の割合は、３１％以上であることが好ましく、３２％以上であることがより好ましく、また、４６％以下であることが好ましく、４５％以下であることがより好ましい。
【００２０】
［Ｂ２Ｏ３］
Ｂ２Ｏ３は、本発明の光学ガラスにおける任意成分であり、ＳｉＯ２と同様、ガラスの網目構造を形成するとともに、ガラス形成時の結晶化を抑制する成分である。また、Ｂ２Ｏ３は、光学ガラスの製造時において、バッチ反応を促進し、及び／又は、ガラス融液の粘度を調整することができる成分である。ただし、光学ガラスにおけるＢ２Ｏ３の割合が１０％を超えると、分相が生じ、所望の性能が得られない虞がある。そのため、本発明の光学ガラスにおけるＢ２Ｏ３の割合は、０％以上１０％以下とした。同様の観点から、本発明の光学ガラスにおけるＢ２Ｏ３の割合は、９．５％以下であることが好ましく、９％以下であることがより好ましい。
【００２１】
［ＳｉＯ２＋Ｂ２Ｏ３］
ここで、本発明の光学ガラスは、ガラス形成時の結晶化を十分に抑制する観点から、ＳｉＯ２及びＢ２Ｏ３の合計の割合が３７％以上であることが好ましく、３８％以上であることがより好ましい。また、本発明の光学ガラスは、所望の屈折率を得る観点から、ＳｉＯ２及びＢ２Ｏ３の合計の割合が５５％以下であることが好ましく、５３％以下であることがより好ましい。
【００２２】
［Ｎａ２Ｏ］
Ｎａ２Ｏは、本発明の光学ガラスにおける必須成分であり、光学ガラスの製造時において、バッチ反応を促進し、及び／又は、ガラス融液を低粘度化することができる上、ガラス溶融性の向上、ひいては光学ガラスの透過率の向上及び着色の低減に大きく寄与する成分である。光学ガラスにおけるＮａ２Ｏの割合が３％未満であると、上述したガラス溶融性の向上などの効果を得ることができない。一方、光学ガラスにおけるＮａ２Ｏの割合が１２％を超えると、ガラス形成時に結晶化し易くなり、所望の性能が得られない虞がある。そのため、本発明の光学ガラスにおけるＮａ２Ｏの割合は、３％以上１２％以下とした。同様の観点から、本発明の光学ガラスにおけるＮａ２Ｏの割合は、３．８％以上であることが好ましく、４％以上であることがより好ましく、５％以上であることが更に好ましく、また、１１％以下であることが好ましく、１０．５％以下であることがより好ましい。
【００２３】
［Ｌｉ２Ｏ］
Ｌｉ２Ｏは、本発明の光学ガラスにおける任意成分であり、Ｎａ２Ｏと同様の効果をもたらす成分である。また、Ｌｉ２ＯとＮａ２Ｏとを併用することにより、混合アルカリ効果をもたらすことができる。ただし、光学ガラスにおけるＬｉ２Ｏの割合が５％を超えると、ガラス形成時に結晶化し易くなり、所望の性能が得られない虞がある。そのため、本発明の光学ガラスにおけるＬｉ２Ｏの割合は、０％以上５％以下とした。同様の観点から、本発明の光学ガラスにおけるＬｉ２Ｏの割合は、４％以下であることが好ましく、３．５％以下であることがより好ましい。
【００２４】
［Ｎａ２Ｏ＋Ｌｉ２Ｏ］
ここで、本発明の光学ガラスは、ガラス溶融性の一層の向上、ひいては光学ガラスの着色の一層の低減の観点から、Ｎａ２Ｏ及びＬｉ２Ｏの合計の割合が３．８％以上であることが好ましく、４％以上であることがより好ましい。
【００２５】
［Ｋ２Ｏ］
Ｋ２Ｏは、Ｎａ２Ｏ及びＬｉ２Ｏと同様、アルカリ金属酸化物であり、これらに近似した挙動を示す傾向にある成分である。しかしながら、アルカリ金属酸化物としてＫ２Ｏを選択し、光学ガラスに用いると、Ｎａ２ＯやＬｉ２Ｏを用いたときと比較して、同じ温度でのガラス融液の粘度が高く、ガラス溶融性に劣るため、溶融温度を上げる必要が生じる。そして、結果的に、光学ガラスの透過率及び着色度に悪影響を及ぼす。そこで、所望の性能を効率的に得る観点から、本発明の光学ガラスは、Ｋ２Ｏを含まないこととした。
【００２６】
［ＭｇＯ］
ＭｇＯは、少量でガラスの安定性を向上させることができる成分である。しかしながら、市場で容易に入手可能なＭｇＯ原料には、不純物として、ガラスの着色（透過率低下）を引き起こす遷移金属が一定程度含まれていることが多い。従って、高純度原料の調達困難性の観点、ひいては光学ガラスの着色を抑制する観点から、本発明の光学ガラスの製造にはＭｇＯを用いない、言い換えれば、本発明の光学ガラスは、ＭｇＯを含まないことが好ましい。
【００２７】
［ＣａＯ］
ＣａＯは、本発明の光学ガラスにおける任意成分であり、ガラスの安定性及び溶融性を向上させることができるとともに、屈折率を調整することができる成分である。ただし、光学ガラスにおけるＣａＯの割合が３．８％を超えると、所望の屈折率を得るのが困難となり、この場合に所望の屈折率とするためには、透過率を低下させ得る成分を用いて屈折率を調整する必要が生じる。そのため、本発明の光学ガラスにおけるＣａＯの割合は、０％以上３．８％以下とした。同様の観点から、本発明の光学ガラスにおけるＣａＯの割合は、３．７％以下であることが好ましく、３．５％以下であることがより好ましい。
【００２８】
［ＳｒＯ］
ＳｒＯは、ＭｇＯと同様に、少量でガラスの安定性を向上させることができる成分である。しかしながら、ＭｇＯと同様、市場で容易に入手可能なＳｒＯ原料には、不純物として、ガラスの着色（透過率低下）を引き起こす遷移金属が一定程度含まれていることが多い。従って、高純度原料の調達困難性の観点、ひいては光学ガラスの着色を抑制する観点から、本発明の光学ガラスの製造にはＳｒＯを用いない、言い換えれば、本発明の光学ガラスは、ＳｒＯを含まないことが好ましい。
【００２９】
［ＢａＯ］
ＢａＯは、本発明の光学ガラスにおける必須成分であり、屈折率を高める、溶融温度を下げる、短波長の透過率の悪化を抑制する、などの効果をもたらすことができる成分である。光学ガラスにおけるＢａＯの割合が２８％未満であると、屈折率を高めることができず、所望の屈折率を得ることができない上、溶融温度が高くなり、短波長の透過率の悪化を回避できない虞がある。一方、光学ガラスにおけるＢａＯの割合が４３％を超えると、ガラスの安定性が悪化して結晶化し、所望の性能が得られない虞がある。そのため、本発明の光学ガラスにおけるＢａＯの割合は、２８％以上４３％以下とした。同様の観点から、本発明の光学ガラスにおけるＢａＯの割合は、２８．５％以上であることが好ましく、２９％以上であることがより好ましく、また、４２％以下であることが好ましく、４１％以下であることがより好ましい。
【００３０】
［ＭｇＯ＋ＣａＯ＋ＳｒＯ＋ＢａＯ］
ここで、本発明の光学ガラスは、屈折率を効率的に高める観点から、ＭｇＯ、ＣａＯ、ＳｒＯ及びＢａＯの合計の割合が２８％以上であることが好ましく、２８．５％以上であることがより好ましく、２９％以上であることが更に好ましい。また、本発明の光学ガラスは、ガラスの安定性が悪化して結晶化するのを十分に抑制する観点から、４３％以下であることが好ましく、４２％以下であることがより好ましく、４０％以下であることが更に好ましい。
【００３１】
［ＢａＯ／（ＭｇＯ＋ＣａＯ＋ＳｒＯ＋ＢａＯ）］
また、本発明の光学ガラスは、ＭｇＯ、ＣａＯ、ＳｒＯ及びＢａＯの合計含有量におけるＢａＯの含有量の割合が、９１質量％以上であることが好ましい。上記割合が９１質量％以上であることにより、屈折率等の光学恒数を所望の範囲内としつつ、透過率を高めて、着色を十分に低減することができる。同様の観点から、本発明の光学ガラスは、ＭｇＯ、ＣａＯ、ＳｒＯ及びＢａＯの合計含有量におけるＢａＯの含有量の割合が、９１．３％以上であることが好ましく、９１．５％以上であることがより好ましい。
【００３２】
［ＺｎＯ］
ＺｎＯは、本発明の光学ガラスにおける必須成分であり、ガラスの屈折率を高めるとともに、ガラスの化学的耐久性を高め、溶融温度を下げることができる成分である。光学ガラスにおけるＺｎＯの割合が３％未満であると、所望の屈折率を得ることができない虞がある。一方、光学ガラスにおけるＺｎＯの割合が１６％を超えると、ガラスの安定性が悪化して結晶化し、所望の性能が得られない虞がある。そのため、本発明の光学ガラスにおけるＺｎＯの割合は、３％以上１６％以下とした。同様の観点から、本発明の光学ガラスにおけるＺｎＯの割合は、４％以上であることが好ましく、５％以上であることがより好ましく、また、１５％以下であることが好ましく、１３．５％以下であることがより好ましい。
【００３３】
［ＺｒＯ２］
ＺｒＯ２は、本発明の光学ガラスにおける任意成分であり、短波長の透過率の悪化を抑えながらもガラスの屈折率を高め、また、ガラスの化学的耐久性を高めることができる成分である。ただし、光学ガラスにおけるＺｒＯ２の割合が８％を超えると、溶融温度が高くなる上、ガラスの安定性が悪化して結晶化し、所望の性能が得られない虞がある。そのため、本発明の光学ガラスにおけるＺｒＯ２の割合は、０％以上８％以下とした。同様の観点から、本発明の光学ガラスにおけるＺｒＯ２の割合は、７％以下であることが好ましく、６％以下であることがより好ましい。
【００３４】
［Ｌａ２Ｏ３］
Ｌａ２Ｏ３は、本発明の光学ガラスにおける任意成分であり、短波長の透過率の悪化を比較的抑えながらもガラスの屈折率を高め、また、ガラスの化学的耐久性を高めることができる成分である。ただし、光学ガラスにおけるＬａ２Ｏ３の割合が１５％を超えると、ガラスの安定性が悪化して結晶化し、所望の性能が得られない虞がある。そのため、本発明の光学ガラスにおけるＬａ２Ｏ３の割合は、０％以上１５％以下とした。同様の観点から、本発明の光学ガラスにおけるＬａ２Ｏ３の割合は、１２％以下であることが好ましく、１０．５％以下であることがより好ましい。
【００３５】
［ＺｒＯ２＋Ｌａ２Ｏ３］
ここで、本発明の光学ガラスは、屈折率を効率的に高める観点から、ＺｒＯ２及びＬａ２Ｏ３の合計の割合が、０．５％以上であることが好ましい。また、本発明の光学ガラスは、ガラスの安定性が悪化して結晶化するのを十分に抑制する観点から、ＺｒＯ２及びＬａ２Ｏ３の合計の割合が、１５％以下であることが好ましく、１３％以下であることがより好ましい。
【００３６】
［Ｎｂ２Ｏ５、Ｔａ２Ｏ５］
Ｎｂ２Ｏ５及びＴａ２Ｏ５は、屈折率を高めることができる成分であるが、短波長の透過率を悪化させ得る成分である。従って、本発明の光学ガラスは、着色を抑制する観点から、Ｎｂ２Ｏ５及びＴａ２Ｏ５を含まないことが好ましい。
【００３７】
［Ｓｂ２Ｏ３、脱泡成分］
本発明の光学ガラスは、任意に、製造時に清澄剤として機能し得るＳｂ２Ｏ３を、少量（例えば、外割りで１質量％以下）含んでもよい。
また、本発明の光学ガラスは、任意に、工業上周知である脱泡成分を、少量（例えば、光学ガラス中において１％以下となるような量）含んでもよい。
【００３８】
［ＰｂＯ、Ａｓ２Ｏ３］
ＰｂＯ及びＡｓ２Ｏ３は、毒性が高く、製品の応用範囲を制限し、また、製造加工や使用の際の環境負荷に悪影響を及ぼす。そこで、本発明の光学ガラスは、ＰｂＯ及びＡｓ２Ｏ３を含まないこととした。
【００３９】
［その他の成分］
本発明の光学ガラスは、本発明の目的から外れない限り、上述した成分以外の成分、例えば、ＧｅＯ２、Ｙ２Ｏ３、Ｇｄ２Ｏ３、Ｇａ２Ｏ３、Ｉｎ２Ｏ３等を含んでもよい。
【００４０】
＜屈折率（ｎｄ）＞
上述した組成を有する本発明の光学ガラスは、屈折率（ｎｄ）が、１．５８以上１．６６以下であることが好ましい。光学ガラスの屈折率が上記範囲内にあれば、例えば当該光学ガラスを光ファイバーのコアに用いた場合に、光ファイバーの開口数（ＮＡ）を適度に高めることができる。また、光学ガラスの屈折率（ｎｄ）は、１．５９以上であることが好ましく、また、１．６５以下であることが好ましく、１．６４以下であることがより好ましい。
なお、光学ガラスの屈折率（ｎｄ）の調整は、例えば、光学ガラスの調製時において、全体の組成を所定の範囲内に収めつつ、屈折率に影響を及ぼし得る成分の配合量を調節することなどにより、行うことができる。
【００４１】
＜着色度（λ８０）＞
上述した組成を有する本発明の光学ガラスは、着色度（λ８０）が３４以下であることが好ましい。光学ガラスの着色度（λ８０）が３４以下であれば、着色が十分に低減されているといえ、当該光学ガラスを、例えば光ファイバー、特には長距離伝送用の光ファイバーのコア用ガラスとして、好適に用いることができる。
なお、光学ガラスの着色度（λ８０）の調整は、例えば、光学ガラスの調製時において、全体の組成を所定の範囲内に収めつつ、着色度や透過率に影響を及ぼし得る成分の配合量を調節することなどにより、行うことができる。
また、本明細書において「光学ガラスの着色度（λ８０）」とは、両面研磨された１０ｍｍ厚の光学ガラス試料を用いて分光透過率（反射損失を含む）を測定し、分光透過率が８０％を示す波長を整数第一位で四捨五入し、１０ｎｍを単位として表示した値を意味する。
【００４２】
＜光学ガラスの製造＞
本発明の光学ガラスは、上述した成分に関する要件を満足すればよく、その製造方法については、特に限定されることなく、従来の製造方法に従えばよい。
例えば、まず、本発明の光学ガラスに含まれ得る各成分の原料として、酸化物、水酸化物、炭酸塩及び硝酸塩などを用意し、これらを所定の割合となるように秤量し、均一に混合したものをガラス調合原料とする。次いで、この原料を、ガラス原料等と反応性のない耐熱容器、例えば白金、アルミナ、石英などからなる坩堝に投入し、電気炉にて１０００〜１４００℃に加熱して溶融し、適時撹拌し、清澄、均質化する。そして、適当な温度に予熱した金型に鋳込んだ後、電気炉内で徐冷して歪みを取り除くことで、本発明の光学ガラスを製造することができる。
【００４３】
＜光学ガラスの用途＞
本発明の光学ガラスは、特に限定されることなく、各種レンズなどの光学素子、光ファイバー、フィルター基板などに用いることができる。特に、本発明のガラスは、適度に高い屈折率を維持しつつ、着色が少ないため、光ファイバー、特には長距離伝送用の光ファイバーのコア用ガラスとして好適に用いて、大開口を有する光ファイバーを製造することができる。
【００４４】
（光学素子）
本発明の光学素子は、本発明の光学ガラスからなることを特徴とする。本発明の光学素子は、本発明の光学ガラスを素材として用いているため、適度に高い屈折率を維持しつつ、着色が少ない。
なお、本発明の光学素子は、所望の性能を得る観点から、本発明の光学ガラスについて
既述した、各成分の組成に関する必須要件を満たすことが好ましく、本発明の光学ガラスについて既述した、好ましいとされる各種要件を満たすことがより好ましい。
【００４５】
光学素子の種類は限定されないが、典型的なものとしては、非球面レンズ、球面レンズ、あるいは平凹レンズ、平凸レンズ、両凹レンズ、両凸レンズ、凸メニスカスレンズ、凹メニスカスレンズなどのレンズ；マイクロレンズ；レンズアレイ；回折格子付きレンズ；プリズム；レンズ機能付きプリズム；などを例示することができる。光学素子として、好ましくは、凸メニスカスレンズ、凹メニスカスレンズ、両凸レンズ、両凹レンズ、平凸レンズ、平凹レンズなどのレンズ、プリズム、回折格子を例示することができる。上記各レンズは非球面レンズであってもよいし、球面レンズであってもよい。表面には必要に応じて反射防止膜や波長選択性のある部分反射膜などを設けてもよい。
【００４６】
なお、光学素子の製造方法については、本発明の光学ガラスを素材として用いる限り、特に限定されることなく、従来の製造方法に従えばよい。例えば、光学素子は、本発明の光学ガラスを溶融し、得られた溶融ガラスからプリフォーム（予備成形されたガラス素材）を得た後、このプリフォームを精密プレス成形することにより、製造することができる。
【実施例】
【００４７】
以下、実施例及び比較例を挙げて、本発明の光学ガラスを具体的に説明するが、本発明はこれらの実施例に限定されるものではない。
【００４８】
表１に記載の成分に相当する酸化物、水酸化物、炭酸塩及び硝酸塩などを用意し、ガラス化した後に１００ｇとなるようにこれらを秤量し、均一に混合したものをガラス調合原料とした。次いで、この原料を白金坩堝に投入し、電気炉にて１０００〜１４００℃に加熱して溶融し、適時撹拌して、均質化を図った。次いで、均質化した溶融物を、予熱した金型内に鋳込み、電気炉内で徐冷することで、実施例１〜１４及び比較例１〜２の光学ガラスをそれぞれ得た。
【００４９】
そして、それぞれの光学ガラスについて、屈折率（ｎｄ）及び着色度（λ８０）を測定した。なお、屈折率（ｎｄ）は、カルニュー光学工業株式会社製「ＫＰＲ−２００」を用いて測定した。また、着色度（λ８０）は、両面研磨された１０ｍｍ厚の光学ガラス試料を準備し、株式会社日立ハイテクノロジーズ社製「Ｕ−４１００」を用い、反射損失を含む分光透過率を測定し、分光透過率が８０％を示す波長から求めた。測定結果を表１に示す。
【００５０】
【表１】
2018177561.tif 000002
【００５１】
表１に示すように、本発明に従う実施例１〜１４の光学ガラスは、いずれも、組成が上記の所定の範囲であるため、屈折率（ｎｄ）が１．５８〜１．６６と適度に高い上、着色度（λ８０）が３４以下であり、着色が少ないことが分かる。
【産業上の利用可能性】
【００５２】
本発明によれば、環境負荷に悪影響を及ぼす成分を含まない上、適度に高い屈折率を維持しつつ、着色が少ない光学ガラスを提供することができる。また、本発明によれば、かかる光学ガラスを用いた、適度に高い屈折率を維持しつつ、着色が少ない光学素子を提供することができる。
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
質量％で、
ＳｉＯ２：３０％以上４７％以下、
Ｂ２Ｏ３：０％以上１０％以下、
Ｎａ２Ｏ：３％以上１２％以下、
Ｌｉ２Ｏ：０％以上５％以下、
ＣａＯ：０％以上３．８％以下、
ＢａＯ：２８％以上４３％以下、
ＺｎＯ：３％以上１６％以下、
ＺｒＯ２：０％以上７％以下、
Ｌａ２Ｏ３：０％以上１５％以下、
の組成（但し、Ｓｂ２Ｏ３を考慮しない組成）を有し、
Ｎａ２Ｏ及びＬｉ２Ｏの合計の割合が４％以上であり、
ＰｂＯ及びＡｓ２Ｏ３、並びにＫ２Ｏを含まない、
ことを特徴とする、光学ガラス（但し、Ａｌ２Ｏ３を含む場合、及び、ＳｎＯ２を含む場合を除く）。
【請求項２】
屈折率（ｎｄ）が１．５８以上１．６６以下である、請求項１に記載の光学ガラス。
【請求項３】
着色度（λ８０）が３４以下である、請求項１又は２に記載の光学ガラス。
【請求項４】
ＭｇＯ、ＣａＯ、ＳｒＯ及びＢａＯの合計含有量におけるＢａＯの含有量の割合が、９１質量％以上である、請求項１〜３のいずれかに記載の光学ガラス。
【請求項５】
ＭｇＯ及びＳｒＯを含まない、請求項１〜４のいずれかに記載の光学ガラス。
【請求項６】
Ｓｂ２Ｏ３を外割りで１質量％以下含む、請求項１〜５のいずれかに記載の光学ガラス。
【請求項７】
光ファイバーのコア用ガラスである、請求項１〜６のいずれかに記載の光学ガラス。
【請求項８】
請求項１〜６のいずれかに記載の光学ガラスからなる、光学素子。